СОДЕРЖАЩИЙ МНОГООСНОВНУЮ КАРБОНОВУЮ КИСЛОТУ ВОДНЫЙ ПОКРЫВАЮЩИЙ АГЕНТ, ИМЕЮЩИЙ УЛУЧШЕННОЕ ВЫРАВНИВАНИЕ ЭФФЕКТНОГО ПИГМЕНТА

1. Водный состав для нанесения покрытия, содержащий
(а) по меньшей мере одно анионно стабилизированное связующее вещество,
(б) по меньшей мере один эффектный пигмент,
(в) по меньшей мере одну многоосновную карбоновую кислоту, которая представляет собой двухосновную карбоновую кислоту с общей формулой (I)
+-
-
+
2
Х
KООС-(СН)-СООK,
в которой
х означает целые числа от 0 до 30, предпочтительно от 4 до 30, более предпочтительно от 4 до 20, даже более предпочтительно от 4 до 8, в частности 7, и
+
K представляет собой водород или катион, и
(г) по меньшей мере один растворитель.
2. Водный состав для нанесения покрытия по п. 1, причем по меньшей мере одно анионно стабилизированное связующее вещество при значении рН, составляющем 8,0, обладает электрофоретической подвижностью, составляющей -2,5--15 (мкм/с)/(В/см), предпочтительно составляющей -2,5--10 (мкм/с)/(В/см), более предпочтительно составляющей -4--8 (мкм/с)/(В/см), в частности, составляющей -5--8 (мкм/с)/(В/см).
3. Водный состав для нанесения покрытия по одному из пп. 1 и 2, причем по меньшей мере одно анионно стабилизированное связующее вещество присутствует в общем количестве, составляющем 20-80 мас. %, предпочтительно составляющем 30-70 мас. %, в частности, составляющем 40-70 мас. %, в каждом случае, из расчета общего содержания твердых веществ в составе для нанесения покрытия.
4. Водный состав для нанесения покрытия по одному из предыдущих пунктов, причем анионно стабилизированное связующее вещество содержит анионно стабилизированные полиуретан-полимочевинные частицы (РРР) в дисперсии в воде и имеющие средний размер частиц, составляющий 40-2000 нм, и гель-фракцию, составляющую по меньшей мере 50%, причем анионно стабилизированные полиуретан-полимочевинные частицы содержат, в каждом случае в прореагировавшем виде,
(Z.1.1) по меньшей мере один содержащий изоцианатные группы форполимер, который включает группы, которые являются анионными и/или могут быть превращены в анионные группы, и
(Z.1.2) по меньшей мере один полиамин, который включает две первичные аминогруппы и одну или две вторичные аминогруппы.
5. Водный состав для нанесения покрытия по одному из предыдущих пунктов, причем по меньшей мере одно анионно стабилизированное связующее вещество содержит по меньшей мере один анионно стабилизированный полимер (asP) в дисперсии в воде и имеющий средний размер частиц, составляющий 100-500 нм, при этом получение анионно стабилизированного полимера включает последовательную радикальную эмульсионную полимеризацию трех смесей (А), (Б) и (В) олефинненасыщенных мономеров, причем
- смесь (А) содержит по меньшей мере 50 мас. % винилароматических мономеров, и полимер, полученный из смеси (А), имеет температуру стеклования, составляющую 10-65°С,
- смесь (Б) содержит по меньшей мере один полиненасыщенный мономер, и полимер, полученный из смеси (Б), имеет температуру стеклования, составляющую -35-15°С, и
- смесь (В) содержит по меньшей мере один анионный мономер, и полимер, полученный из смеси (В), имеет температуру стеклования, составляющую -50-15°С,
и причем
I. вначале полимеризуется смесь (А),
II. затем в присутствии полимера, полученного в соответствии со стадией I., полимеризуется смесь (Б) и
III. после этого в присутствии полимера, полученного в соответствии со стадией II., полимеризуется смесь (В).
6. Водный состав для нанесения покрытия по одному из предыдущих пунктов, причем водный состав для нанесения покрытия содержит по меньшей мере одну многоосновную карбоновую кислоту, которая представляет собой двухосновную карбоновую кислоту с формулой (I), в общем количестве, составляющем 0,1-5 мас. %, предпочтительно составляющем 0,25-4 мас. %, более предпочтительно составляющем 0,25-3 мас. %, в частности, составляющем 0,25-1 мас. %, в каждом случае, из расчета общей массы состава для нанесения покрытия.
2
10
7. Водный состав для нанесения покрытия по одному из предыдущих пунктов, причем по меньшей мере один растворитель выбирают из воды, алкокси-С-С спиртов, кетонов, сложных эфиров, амидов, метилаля, бутилаля, 1,3-диоксолана, глицеролформаля, и их смесей, в частности, воды и/или 1-метокси-2-пропанола.
8. Водный состав для нанесения покрытия по одному из предыдущих пунктов, причем водный состав для нанесения покрытия содержит по меньшей мере один растворитель, в частности, воду и/или 1-метокси-2-пропанол, в общем количестве, составляющем 0,3-30 мас. %, предпочтительно составляющем 1,5-30 мас. %, более предпочтительно составляющем 3-18 мас. %, в частности, составляющем 6-18 мас. %, в каждом случае, из расчета общей массы состава для нанесения покрытия.
9. Способ получения многослойной красочной системы (М) на основе (S), который включает
(1) получение базового покрытия (BL2a) или двух или более непосредственно следующих друг за другом базовых покрытий (BL2-x) непосредственно на первом покрытии (S1) посредством нанесения водного материала базового покрытия (bL2a) непосредственно на первое покрытие (S1) или посредством последовательного нанесения двух или более водных материалов базового покрытия (bL2-x) непосредственно на первое покрытие (S1),
(2) получение покровного лака (K) непосредственно на базовом покрытии (BL2a) или на самом верхнем базовом покрытии (BL2-z) посредством нанесения материала покровного лака (kL) непосредственно на базовое покрытие (BL2a) или на самое верхнее базовое покрытие (BL2-z),
(3) совместное отверждение базового покрытия (BL2a) и покровного лака (K) или базовых покрытий (BL2-x) и покровного лака (K),
причем
по меньшей мере один материал базового покрытия (bL2a) или по меньшей мере один из материалов базового покрытия (bL2-x) содержит состав по одному из пунктов 1-8, и/или по меньшей мере один материал базового покрытия (bL2a) или по меньшей мере один из материалов базового покрытия (bL2-x), содержащий по меньшей мере одно анионно стабилизированное связующее вещество и по меньшей мере один эффектный пигмент, смешивают непосредственно перед нанесением по меньшей мере с одной многоосновной карбоновой кислотой и по меньшей мере одним растворителем.
10. Многослойная красочная система, полученная способом по пункту 9, причем в указанной системе по меньшей мере одна многоосновная карбоновая кислота представляет собой двухосновную карбоновую кислоту с общей формулой (I)
+-
-
+
2
Х
KООС-(СН)-СООK,
в которой
х означает целые числа от 0 до 30, предпочтительно от 4 до 30, более предпочтительно от 4 до 20, даже более предпочтительно от 4 до 8, в частности 7, и
+
K представляет собой водород или катион.
11. Многослойная красочная система по пункту 10, причем поверхность многослойной красочной системы имеет показатель флоп-эффекта, составляющий 11-30, предпочтительно составляющий 12-30, в частности, составляющий 12,5-30.
12. Применение по меньшей мере одной многоосновной карбоновой кислоты в водном составе для нанесения покрытия, содержащем по меньшей мере одно анионно стабилизированное связующее вещество и по меньшей мере один эффектный пигмент, для улучшения ориентации эффектных пигментов, причем улучшение достигается по сравнению с водными составами для нанесения покрытия, не содержащими многоосновной карбоновой кислоты.
13. Применение по меньшей мере одной многоосновной карбоновой кислоты в водном составе для нанесения покрытия, содержащем по меньшей мере одно анионно стабилизированное связующее вещество и по меньшей мере один эффектный пигмент, для подгонки оттенка полученных водных составов для нанесения покрытия к первоначальному оттенку отвержденного водного состава покрытия на металлической основе.